(57)【要約】【課題】  記録層から再生層に転写された磁区を拡大する際、磁区の拡大動作をスムーズにすることにより、再生信号のジッタを低減して再生信号の信号対雑音比（Ｓ／Ｎ）を向上させた磁区拡大方式の光磁気記録媒体及びその製造方法を提供する。【解決手段】  磁区拡大方式の光磁気記録媒体の再生層を形成する際に、再生層の再生光入射側表面における遷移金属の組成比を再生光入射側とは反対側の表面における遷移金属の組成比より高くする。これにより、情報再生時に再生層の再生光入射側表面及びその反対側の表面における磁化の大きさの差を小さくして、磁区の拡大動作をスムーズにし、再生信号のジッタを低減して再生信号のＳ／Ｎを向上させる。【選択図】  図３
2004319071.tif 000002
【特許請求の範囲】
【請求項１】
希土類遷移金属で形成された記録層と、
希土類遷移金属で形成された再生層と、
磁性材料で形成され、前記記録層と前記再生層との間に配置された補助磁性層とを備える光磁気記録媒体であって、
前記記録層、補助磁性層及び再生層は前記光磁気記録媒体に再生光を照射しない状態では磁気的に交換結合しており、前記光磁気記録媒体に再生光を照射して前記記録層と再生層の交換結合力を遮断する温度以上に加熱することにより、前記記録層から前記再生層に転写された磁区を拡大して、該拡大された磁区から情報が再生され、
前記再生層の再生光入射側表面における希土類遷移金属中の遷移金属の組成比が、前記再生層の再生光入射側とは反対側の表面における希土類遷移金属中の遷移金属の組成比より高いことを特徴とする光磁気記録媒体。
【請求項２】
前記再生層の再生光入射側表面における希土類遷移金属中の遷移金属の組成比が、前記再生層の再生光入射側とは反対側の表面における希土類遷移金属中の遷移金属の組成比より０．５ａｔ％〜４．５ａｔ％の範囲で高いことを特徴とする請求項１に記載の光磁気記録媒体。
【請求項３】
前記再生層の再生光入射側とは反対側の表面における希土類遷移金属中の遷移金属の組成比に対する前記再生層内の膜厚方向の中間における希土類遷移金属中の遷移金属の組成比の増加量が、前記再生層の再生光入射側とは反対側の表面における希土類遷移金属中の遷移金属の組成比に対する前記再生層の再生光入射側表面における希土類遷移金属中の遷移金属の組成比の増加量の１／４以下であることを特徴とする請求項１または２に記載の光磁気記録媒体。
【請求項４】
前記再生層の再生光入射側とは反対側の表面における希土類遷移金属中の遷移金属の組成比に対する前記再生層内の膜厚方向の中間における希土類遷移金属中の遷移金属の組成比の増加量が、前記再生層の再生光入射側とは反対側の表面における希土類遷移金属中の遷移金属の組成比に対する前記再生層の再生光入射側表面における希土類遷移金属中の遷移金属の組成比の増加量の１／８以下であることを特徴とする請求項１または２に記載の光磁気記録媒体。
【請求項５】
前記再生層を形成する希土類遷移金属中の遷移金属の組成比が前記再生層内の膜厚方向で前記再生層の再生光入射側表面に近づくにしたがって連続的に高くなることを特徴とする請求項１〜４のいずれか一項に記載の光磁気記録媒体。
【請求項６】
希土類遷移金属で形成された記録層と、
希土類遷移金属で形成された再生層と、
磁性材料で形成され、前記記録層と前記再生層との間に配置された補助磁性層とを備える光磁気記録媒体であって、
前記記録層、補助磁性層及び再生層は前記光磁気記録媒体に再生光を照射しない状態では磁気的に交換結合しており、前記光磁気記録媒体に再生光を照射して前記記録層と再生層の交換結合力を遮断する温度以上に加熱することにより、前記記録層から前記再生層に転写された磁区を拡大して、該拡大された磁区から情報が再生され、
前記再生層が第１再生層と第２再生層とから形成され、第２再生層が第１再生層より再生光入射側に配置され、第２再生層を形成する希土類遷移金属中の遷移金属の組成比が第１再生層を形成する希土類遷移金属中の遷移金属の組成比より高いことを特徴とする光磁気記録媒体。
【請求項７】
第２再生層を形成する希土類遷移金属中の遷移金属の組成比が第１再生層を形成する希土類遷移金属中の遷移金属の組成比より０．５ａｔ％〜４．５ａｔ％の範囲で高いことを特徴とする請求項６に記載の光磁気記録媒体。
【請求項８】
再生光が基板を介さず、前記再生層、補助磁性層及び記録層に照射されることを特徴とする請求項１〜７のいずれか一項に記載の光磁気記録媒体。
【請求項９】
前記再生層の補助磁性層側とは反対側の表面にＳｉＮ膜で形成されたエンハンス層を備えることを特徴とする請求項１〜８のいずれか一項に記載の光磁気記録媒体。
【請求項１０】
請求項１〜９のいずれか一項に記載の光磁気記録媒体の製造方法であって、再生層、補助磁性層及び記録層を形成する遷移金属及び希土類金属のターゲットを用いて、再生層、補助磁性層及び記録層をスパッタリングにより形成する工程を含み、前記再生層をスパッタリングにより形成する際に、前記再生層を形成する遷移金属または希土類金属のターゲットに投入する電力をスパッタ時間とともに変化させることを特徴とする光磁気記録媒体の製造方法。
【発明の詳細な説明】
【技術分野】
【０００１】
本発明は光磁気記録媒体及びその製造方法に関し、より詳細には、高密度記録された情報を確実に十分な再生信号強度で再生可能な光磁気記録媒体及びその製造方法に関する。
【背景技術】
【０００２】
現在、一般に使用されている光記録媒体は、ポリカーボネート製の基板と、基板上に形成されたまたは塗布された磁性薄膜、相変化薄膜あるいは色素薄膜等とで構成される。基板上にはあらかじめスパイラル状に溝(トラック)が刻まれており、この溝に沿ってレーザー光を走査しながら溝上の薄膜にレーザー光を照射して情報の記録再生を行なう。このような従来の光記録媒体では、基板側から記録再生用のレーザー光を入射して情報の記録再生を行なうので、基板上の傷や粉塵などによってデータ再生ができなくなる可能性は低い。それゆえ、基板側から記録再生用のレーザー光を入射して情報の記録再生を行なうタイプの光記録媒体は所望の場所へ自由に持ち運びすることのできる記録媒体として有用である。また、カートリッジ等を用いて傷や粉塵から記録媒体を守り、基板を介さず直接記録面へレーザー光を照射して情報の記録再生を行なうタイプの光記録媒体も考案されている。このような光記録媒体では、開口数の大きな対物レンズを用いて記録媒体上に集光されるレーザー光のスポット径をより小さくすることができるので、高記録密度媒体として有利である。
【０００３】
情報の高記録密度化は、トラック間隔（以下では、トラックピッチという）を狭め且つ記録マークの間隔（以下では、ビットピッチという）を狭くして記録マークのサイズを小さくすることにより達成される。しかしながら、記録マークを再生光のスポット径より小さくすると、スポット内に複数の記録マークが入り、記録マークの分別ができなくなるという問題が生じる。この問題は、光記録媒体に限らず、光磁気記録媒体でも発生する。
【０００４】
光磁気記録媒体では、この問題を解決する方法として、磁気超解像方式（例えば、特許文献１参照）と磁区拡大再生方式(例えば、特許文献２参照)の２つの再生方法が提案されている。磁気超解像方式の光磁気記録媒体は、主に、情報に対応する記録磁区を記録する記録層と、その記録磁区の再生を補助するための磁性層とから構成される。磁気超解像方式では、情報再生時に光磁気記録媒体に照射される再生光のスポット内の温度分布と磁気超解像媒体の磁気特性を組み合わせることにより、実効的に再生光の分解能を超えた情報再生が可能となる。しかしながら、磁気超解像方式の光磁気記録媒体では再生に寄与する再生光のスポットサイズが減少するので、再生信号の振幅も小さくなる。
【０００５】
一方、磁区拡大再生方式（ＭＡＭＭＯＳ：Magnetic Amplifying Magneto-Optical System）の光磁気記録媒体は、主に、情報を磁区として記録する記録層と、記録層から転写された磁区を拡大して再生する再生層とから構成される。磁区拡大再生方式の光磁気記録媒体では、再生光を光磁気記録媒体に照射して加熱することにより、記録層の磁区を再生層に転写するとともに、再生磁界で再生層に転写された磁区を拡大する。それゆえ、情報が記録層に微小な記録磁区（記録マーク）として記録されていても、再生時には再生層で拡大された磁区から再生信号を検出することができるので、十分な信号振幅で情報を再生することができる。従って、高記録密度媒体としては、磁気超解像方式の光磁気記録媒体より、磁区拡大再生方式の光磁気記録媒体の方が有効である。
【０００６】
また、光磁気記録媒体には、基板側から再生光を入射するタイプと、記録膜に直接再生光を照射するタイプ（例えば、特許文献３参照）がある。特許文献３で開示されている光磁気記録媒体は磁性層が情報記録層の一層のみで構成されており、反射膜の組成や膜厚の調整により記録再生特性を向上させている。
【０００７】
【特許文献１】特開平６−１５０４１８号公報（第７−８頁、第１−６図）
【特許文献２】特開平８−７３５０号公報（第２−３頁、第１、５及び６図）
【特許文献３】特開２００１−２２８０３２号公報（第５頁）
【発明の開示】
【発明が解決しようとする課題】
【０００８】
上述のように磁区拡大再生方式は光磁気記録媒体の高密度記録を可能とするため、この方式に適した光磁気記録媒体の製品化が期待されている。特に再生光に青色レーザーなどの短波長レーザーを用いた場合にはさらなる高密度記録が可能になる。これらの期待に応えるためには磁区拡大再生方式の光磁気記録媒体をより最適化することが必要であり、そのためには磁性層の磁化特性などの最適化を検討する必要がある。
【０００９】
本発明の目的は、磁区拡大再生方式の光磁気記録媒体を構成する磁性層の最適化を図り、高記録密度で且つ再生特性の優れた磁区拡大再生方式の光磁気記録媒体を提供することである。
【課題を解決するための手段】
【００１０】
本発明の第１の態様に従えば、希土類遷移金属で形成された記録層と、希土類遷移金属で形成された再生層と、磁性材料で形成され、前記記録層と前記再生層との間に配置された補助磁性層とを備える光磁気記録媒体であって、前記記録層、補助磁性層及び再生層は前記光磁気記録媒体に再生光を照射しない状態では磁気的に交換結合しており、前記光磁気記録媒体に再生光を照射して前記記録層と再生層の交換結合力を遮断する温度以上に加熱することにより、前記記録層から前記再生層に転写された磁区を拡大して、該拡大された磁区から情報が再生され、前記再生層の再生光入射側表面における希土類遷移金属中の遷移金属の組成比が、前記再生層の再生光入射側とは反対側の表面における希土類遷移金属中の遷移金属の組成比より高いことを特徴とする光磁気記録媒体が提供される。
【００１１】
本発明の第１の態様に従う光磁気記録媒体は、情報再生時に外部磁界を必要としない磁区拡大再生方式（以下では、無磁界ＭＡＭＭＯＳという）の光磁気記録媒体であり、主に情報を磁区として記録する記録層と、記録層から転写された磁区を拡大して再生する再生層と、記録層と再生層との間に作用する磁気的な交換結合力を制御するための補助磁性層（以下では、トリガ層という場合もある）とから構成される。以下に、無磁界ＭＡＭＭＯＳの光磁気記録媒体における情報の再生原理を簡単に説明する。
【００１２】
記録層は、例えばＴｂ、Ｆｅ及びＣｏの元素からなる希土類遷移金属合金で形成され、室温からキュリー温度まで遷移金属優勢（以下では、ＴＭ（Transition Metal）リッチという）のフェリ磁性を示すように設計され、且つ、垂直磁化膜になるような組成が選択される。記録層のキュリー温度及び保磁力は十分大きく設計されるため、情報再生に際して再生光が照射されても情報に対応する記録磁区の磁化は保持されている。再生層は、例えばＧｄ、Ｆｅ及びＣｏからなる希土類遷移金属合金で形成され、室温からキュリー温度まで希土類金属優勢（以下では、ＲＥ（Rare Earth）リッチという）のフェリ磁性を示すように設計され、且つ、垂直磁化膜になるような組成が選択される。トリガ層は、例えばＴｂ及びＦｅからなる希土類遷移金属合金で形成される。ただし、以下の説明ではトリガ層はＴＭリッチの希土類遷移金属で形成され、キュリー温度より十分低い温度で垂直磁化を有するように設計されているとする。また、再生層は磁区が安定して存在し得る最小磁区の大きさ、いわゆる最小磁区径が記録層に比べて大きくなるように設計されており、通常、再生層の最小磁区径は再生光のスポット径のサイズ程度になるように調整されている。
【００１３】
無磁界ＭＡＭＭＯＳの光磁気記録媒体における再生層の磁区拡大の原理を図６〜９を用いて説明する。図６に、再生光が照射される前の無磁界ＭＡＭＭＯＳの光磁気記録媒体における記録層４、トリガ層５及び再生層６に形成された磁区の磁化状態を示した。各層に形成された磁区の大きさは、図６に示すように、再生光が照射される前はディスク進行方向において全て同じものとする。図６中、太い矢印（白抜き矢印）は、それぞれの層の全体の（合成）磁化を示し、太い矢印の内部に記載された細い矢印（黒矢印）は、遷移金属（ＦｅやＣｏ）の磁気スピンを示している。記録層４及びトリガ層５はＴＭリッチであるため、同じ縦列の磁区では、それらの全体の磁化は遷移金属のスピンと同じ方向を向いている。一方、再生層６はＲＥリッチであるため、全体の磁化は遷移金属のスピンと逆方向を向いている。
【００１４】
記録層４、トリガ層５及び再生層６のそれぞれの遷移金属同士は、室温において数１０ｋＯｅ以上の強い結合力で結合しているために、図６に示すように、記録層４、トリガ層５及び再生層６の同じ縦列の磁区では、遷移金属の磁気スピンを示す細い矢印は全て同じ方向を向いている。従って、再生層６における磁区の全体の磁化は、その下方のトリガ層５及び記録層４の磁区の全体の磁化と互いに反対を向いており、記録層４の磁区が再生層６に逆向きで転写されている。ここで、トリガ層５及び再生層６のそれぞれの磁区を、例えば、図６の右側に示したように概念的に磁石５’及び６’とみなせば、トリガ層５と再生層６の全体磁化が互いに逆向きの状態は、磁石５’及び６’の同じ極同士が隣接している状態と同様であり、静磁気的には極めて不安定な状態である。すなわち、トリガ層５と再生層６との間で働く静磁エネルギー反発力のために不安定な状態となっている。しかしながら、再生光照射前は、トリガ層５及び再生層６の遷移金属のスピン同士の交換結合力の方が、静磁エネルギー反発力よりも強いために、図６に示すように、トリガ層５及び再生層６の全体の磁化が互いに反対を向いた状態が持続されている。
【００１５】
情報を再生するために、図７に示すように、光磁気記録媒体に再生光１０を対物レンズ９で集光させて照射して再生層６上に光スポットＳを形成すると、再生光１０の光強度分布に従って光スポットＳ内に温度分布が生じ、特に光スポットＳの中央付近の温度が高くなる。このとき、加熱されたトリガ層５の領域１１（以下では、再生温度領域という場合もある）では、トリガ層５がその上下に隣接する記録層４の磁区１５と再生層６の磁区１３との間の磁気的結合（交換結合）を遮断するように働く。交換結合力の遮断方法としては、例えば、再生温度領域１１におけるトリガ層５の磁化を垂直磁化から面内磁化に変化させることにより、記録層と再生層との間の交換結合力を遮断しても良い。ここで、図７に示すように、再生温度領域１１の上部に位置する再生層６の磁区１３と隣接している再生層６の磁区２３とその下方の記録層４の磁区２５について考える。
【００１６】
まず、図８（ａ）に示すように、再生光１０が照射されたときに再生層６の磁区２３の磁壁２６が移動せずに、そのままの状態になっていると仮定し、そのとき、再生層６下面に働いている静磁エネルギー反発力と交換エネルギー引力（交換結合力）との関係を図８（ｂ）に示した。ただし、光磁気記録媒体は再生光１０に対して相対的に図８（ａ）中の破線の矢印方向に進行しているので、記録層４と再生層６との間に働く交換結合力が遮断されているトリガ層５の再生温度領域１１は、再生光スポットＳ内の中央部ではなく、光スポット内の光磁気記録媒体の進行方向側（図８（ａ）上では左側）の領域に形成される。また、図８（ａ）に示すように、再生光スポットＳ内の右側の部分は、まだ温度が低い状態で、再生層６に、大きな交換エネルギー引力と比較的大きな静磁エネルギー反発力が働いている。
【００１７】
交換エネルギー引力は、再生層６の遷移金属とトリガ層５の遷移金属との交換結合エネルギーに基づいて発生する引力であり、遷移金属同士は強い結合力を示すため、図８（ｂ）に示すように、低温領域においては極めて大きな値を示し、静磁エネルギー反発力を上回っている。しかしながら、図８（ｂ）に示すように、低温領域から再生温度領域に近づくにしたがって交換エネルギー引力は急激に減少し、再生温度領域においてゼロとなる。これは、再生温度領域でトリガ層５が記録層４と再生層６との間に働く交換結合力を遮断するように働くためである。一方、静磁エネルギー反発力は、互いに逆向きの、トリガ層５の全体の磁化と再生層６の全体の磁化との間で働く静磁気的なエネルギーに基づく反発力である。静磁エネルギー反発力は、図８（ｂ）に示すように、低温領域から再生温度領域に近づくにしたがってトリガ層５の磁化が小さくなるために減少している。しかしながら、静磁エネルギー反発力は、再生温度領域においてもゼロとはならず、所定の値を有している。すなわち、再生温度領域１１上の再生層６の磁区２７には、静磁エネルギー反発力が働いている。これは、図８（ａ）に示すように、再生温度領域１１の再生層６の磁区２７の磁化が、再生温度領域１１の記録層４の磁区２８の磁化と反対向きで、それら磁区の間で反発力が働いているためである。
【００１８】
図８（ａ）中のトリガ層５と再生層６との界面領域１４は低温領域と再生温度領域の境界近傍の温度に加熱されており、この界面領域１４では静磁反発力が交換結合力を上回っている。この場合、図９（ａ）に示すように、まず再生層６の磁区２３の左側の磁区２３’において、静磁エネルギー反発力が交換エネルギー引力を上回るため、磁区２３’が反転する。この拡大再生層６の最小磁区径は記録磁区の最小磁区径よりも大きく、光スポット径と同程度になるよう磁気特性を調整してあるため、図８（ｂ）の磁区２３Ａのように拡大再生層６の磁区はほぼ光スポット径になるまで拡大する。このような磁区拡大を利用した場合、再生層６からは、大きな再生信号を検出することができる。
【００１９】
ところで、発明者らの検証実験によると、無磁界ＭＡＭＭＯＳの光磁気記録媒体では、再生時に再生層に転写された磁区の拡大動作は、再生光によって生じる再生層中の膜厚方向の温度分布とそれに伴い誘起される膜厚方向の磁化分布に影響されることが分かった。特に、再生層の磁区の拡大動作をスムーズに行なうためには、再生時に再生層中の膜厚方向の磁化分布が一定になる方が好ましいことが分かった。そして、再生層中の膜厚方向の磁化分布が一定でない場合には、磁区の拡大動作がスムーズに行なわれず、再生信号のジッタが大きくなることが分かった。
【００２０】
具体的に説明すると、高密度記録された無磁界ＭＡＭＭＯＳの光磁気記録媒体では、開口数の大きな対物レンズを使用して情報再生を行うので、再生光照射時には再生光の焦点距離が短くなり、再生層の再生光入射側表面とその反対側の表面における温度差が大きくなる。これにより、再生層の表面間の磁化の大きさの差も大きくなり、再生層の磁区の拡大動作がスムーズに行われなくなる。特に、基板側とは反対側から再生光を入射するタイプ（以下では、ファーストサーフェス型という）の無磁界ＭＡＭＭＯＳの光磁気記録媒体では、基板側から再生光を入射するタイプの光磁気記録媒体に比べて、より開口数の大きな対物レンズが必然的に用いられるので、再生層の再生光入射側表面とその反対側の表面における温度差が一層大きくなり、再生層の表面間の磁化の大きさの差も一層大きくなる。それゆえ、ファーストサーフェス型無磁界ＭＡＭＭＯＳの光磁気記録媒体では、再生層の磁区の拡大動作がさらにスムーズに行なわれなくなり、再生特性が一層劣化するという問題が生じる。
【００２１】
また、無磁界ＭＡＭＭＯＳの光磁気記録媒体では、再生層の補助磁性層側とは反対側の表面に隣接してＳｉＮ膜で形成されたエンハンス層が設けられる。基板側から再生光を入射させるタイプの無磁界ＭＡＭＭＯＳの光磁気記録媒体では、再生層はエンハンス層上に形成される。発明者らの検証実験によると、ＳｉＮ膜上に希土類遷移金属から成る再生層を形成すると、再生層を形成する希土類遷移金属のうち希土類金属が選択的にＳｉＮ膜に取り込まれることが分かった。すなわち、基板側から再生光を入射させるタイプの無磁界ＭＡＭＭＯＳの光磁気記録媒体では、再生層のＳｉＮ膜側表面（以下では、再生光入射側表面という場合もある）の組成は、再生層のＳｉＮ膜とは反対側表面の組成に比べて遷移金属の組成比が高くなる。これにより、基板側から再生光を入射させるタイプの無磁界ＭＡＭＭＯＳの光磁気記録媒体では、ファーストサーフェス型無磁界ＭＡＭＭＯＳの光磁気記録媒体に比べて、再生光照射時に再生層の表面間に温度差が生じても、再生層の表面間の磁化の差が小さくなり、再生信号のジッタが小さくなることが分かった。
【００２２】
本発明の第１の態様に従う光磁気記録媒体では、希土類遷移金属で形成された再生層の膜厚方向の組成分布は、再生光を照射した場合に再生層中の膜厚方向に生じる不均一な温度分布に応じて再生層中の膜厚方向の磁化分布がほぼ均一になるように調節されている。具体的には、再生層が再生温度近傍に加熱されているときに、再生層の再生光入射側の表面における磁化の大きさと再生光入射側とは反対側の表面における磁化の大きさとの差が小さくなるように、再生層の再生光入射側の表面における遷移金属の組成比が再生層の再生光入射側とは反対側の表面における遷移金属の組成比より高くなるように設定されている。これにより、本発明の光磁気記録媒体では、再生時に再生層の再生光入射側の表面における磁化の大きさと再生光入射側とは反対側の表面における磁化の大きさが近い値となり、再生層の磁区の拡大動作がスムーズに行なわれ、再生信号のジッタを小さくすることができる。
【００２３】
ここで、本発明の第１の態様に従う光磁気記録媒体の再生層の磁化特性について図４を用いてさらに具体的に説明する。図４は再生層の再生光入射側の表面における磁化の温度特性と、再生層の再生光入射側とは反対側の表面における磁化の温度特性との関係を示した図である。図４中の曲線（１）は再生層の再生光入射側とは反対側の表面における磁化の温度特性であり、曲線（２）は再生層の再生光入射側の表面における磁化の温度特性である。再生層の再生光入射側の表面における遷移金属の組成比は、再生層の再生光入射側とは反対側の表面における遷移金属の組成比より高いため、図４に示すように、再生層の再生光入射側の表面のキュリー温度（曲線（２）が横軸と交わる点）は再生層の再生光入射側とは反対側の表面のキュリー温度（曲線（１）が横軸と交わる点）より高くなる。しかしながら、情報再生時には再生層の再生光入射側の表面の温度は、再生層の再生光入射側とは反対側の表面の温度より高くなる。ここで、再生層の再生光入射側とは反対側の表面の温度に対して、再生層の再生光入射側の表面における磁化の温度特性（曲線（２））を図４中にプロットすると、曲線（３）に示すように再生温度Ｔｒにて曲線（１）と交わる磁化の温度特性が得られる。すなわち、本発明の第１の態様に従う光磁気記録媒体では、再生層の再生光入射側とは反対側の表面が再生温度Ｔｒに加熱されているとき、再生層の再生光入射側とは反対側の表面における磁化（曲線（１））の大きさと再生層の再生光入射側の表面における磁化（曲線（３））の大きさとの差が小さく（図４では等しく）なるように、再生層の再生光入射側の表面及び再生光入射側とは反対側の表面における遷移金属の組成比がそれぞれ調節されている。それゆえ、再生時には再生層の両側の表面における磁化の大きさが近い値となるので、再生層の磁区の拡大動作がスムーズに行なわれ、再生信号のジッタを小さくすることができる。
【００２４】
本発明の第１の態様に従う光磁気記録媒体では、再生層の再生光入射側の表面における希土類遷移金属中の遷移金属の組成比が、再生光入射側とは反対側の表面における希土類遷移金属中の遷移金属の組成比より０．５ａｔ％〜４．５ａｔ％の範囲で高いことが好ましく、特に１．５ａｔ％〜３．５ａｔ％の範囲で高いことが好ましい。
【００２５】
また、本発明の第１の態様に従う光磁気記録媒体では、再生層の再生光入射側とは反対側の表面における遷移金属の組成比に対する再生層内の膜厚方向の中間における遷移金属の組成比の増加量が、再生層の再生光入射側とは反対側の表面における遷移金属の組成比に対する再生層の再生光入射側の表面における遷移金属の組成比の増加量の１／４以下であることが好ましく、特に１／８以下であることが好ましい。
【００２６】
また、本発明の第１の態様に従う光磁気記録媒体では、再生層を形成する希土類遷移金属中の遷移金属の組成比が再生層内の膜厚方向で再生層の再生光入射側表面に近づくにしたがって連続的に高くなることが好ましい。
【００２７】
本発明の第２の態様に従えば、希土類遷移金属で形成された記録層と、希土類遷移金属で形成された再生層と、磁性材料で形成され、前記記録層と前記再生層との間に配置された補助磁性層とを備える光磁気記録媒体であって、前記記録層、補助磁性層及び再生層は前記光磁気記録媒体に再生光を照射しない状態では磁気的に交換結合しており、前記光磁気記録媒体に再生光を照射して前記記録層と再生層の交換結合力を遮断する温度以上に加熱することにより、前記記録層から前記再生層に転写された磁区を拡大して、該拡大された磁区から情報が再生され、前記再生層が第１再生層と第２再生層とから形成され、第２再生層が第１再生層より再生光入射側に配置され、第２再生層を形成する希土類遷移金属中の遷移金属の組成比が第１再生層を形成する希土類遷移金属中の遷移金属の組成比より高いことを特徴とする光磁気記録媒体が提供される。
【００２８】
本発明の第２の態様に従う光磁気記録媒体では、再生層は第１再生層と第２再生層とから構成され、それぞれ希土類遷移金属で形成されている。第２再生層は第１再生層より再生光入射側に配置されている。また、第２再生層中の遷移金属の組成比は第１再生層中の遷移金属の組成比より高くなるように設定されている。第１再生層と第２再生層との遷移金属の組成比の差は、再生光を照射したときに再生層中の膜厚方向に生じる不均一な温度分布に応じて、第２再生層の再生光入射側の表面における磁化の大きさと、第１再生層の再生光入射側とは反対側の表面における磁化の大きさとの差が小さくなるように調節されている。それゆえ、本発明の第２の態様に従う光磁気記録媒体では、再生時に再生層中の膜厚方向に不均一な温度分布が発生しても、再生層の再生光入射側の表面の磁化の大きさと再生光入射側とは反対側の表面の磁化の大きさが近い値となるので、再生層の磁区の拡大動作がスムーズに行なわれ、再生信号のジッタを小さくすることができる。
【００２９】
本発明の第２の態様に従う光磁気記録媒体では、第２再生層を形成する希土類遷移金属中の遷移金属の組成比が、第１再生層を形成する希土類遷移金属中の遷移金属の組成比より０．５ａｔ％〜４．５ａｔ％の範囲で高いことが好ましく、特に１．５ａｔ％〜３．５ａｔ％の範囲で高いことが好ましい。また、第２再生層の膜厚は第１再生層の膜厚の半分以下にするのが好ましい。
【００３０】
また、本発明の第１及び第２の態様に従う光磁気記録媒体は、再生光が基板を介さず、再生層、補助磁性層及び記録層などの積層膜に直接照射されるタイプ、すなわちファーストサーフェス型の光磁気記録媒体であることが好ましい。
【００３１】
また、本発明の第１及び第２の態様に従う光磁気記録媒体では、再生層の補助磁性層側とは反対側の表面にＳｉＮ膜で形成されたエンハンス層を備えることが好ましい。
【００３２】
本発明の第３の態様に従えば、第１または第２の態様に従う光磁気記録媒体の製造方法であって、再生層、補助磁性層及び記録層を形成する遷移金属及び希土類金属のターゲットを用いて、再生層、補助磁性層及び記録層をスパッタリングにより形成する工程を含み、前記再生層をスパッタリングにより形成する際に、前記再生層を形成する遷移金属または希土類金属のターゲットに投入する電力をスパッタ時間とともに変化させることを特徴とする光磁気記録媒体の製造方法が提供される。
【００３３】
本発明の光磁気記録媒体の製造方法では、希土類遷移金属から成る再生層をスパッタリングにより形成する際に、遷移金属のターゲットに投入する電力をスパッタ時間とともに増加させる、あるいは、希土類金属のターゲットに投入する電力をスパッタ時間とともに減少させることにより、再生層の再生光入射側の表面における遷移金属の組成比が再生光入射側とは反対側の表面における遷移金属の組成比より高くなるように調節する。これにより、再生信号のジッタの小さい光磁気記録媒体を作製することができる。
【００３４】
また、再生層の膜厚方向の組成分布を調節する方法として、スパッタリングに用いるガス圧を調節しても良い。遷移金属より希土類金属の方が酸化されやすいので、ガス圧を上げると遷移金属の組成比が大きくなる。それゆえ、ガス圧をスパッタ時間とともに変化させて再生層の膜厚方向の組成を調節することができる。また、再生層の膜厚方向の組成分布を調節する別の方法として、スパッタリングに用いるガス種をスパッタ時間とともに変化させても良い。例えば、スパッタリングの途中で酸素分圧のより高いガスに換えることにより、再生層の遷移金属の組成比を調節することができる。また、再生層を形成する希土類遷移金属の各構成元素材料をスパッタリングにより順に堆積させて再生層を形成する場合には、各構成元素材料の積層周期をスパッタ時間とともに変化させて再生層の膜厚方向の組成分布を調節しても良い。再生層を形成する各構成元素材料の積層周期を変化させることにより遷移金属と希土類金属の堆積量が変化するので再生層の組成比を調節することができる。また、積層周期単位当たりの酸素混入量を膜厚とともに変化させても良い。
【発明の効果】
【００３５】
本発明の光磁気記録媒体及びその製造方法によれば、再生光照射時に再生層の再生光入射側表面とその反対側の表面との間に温度差が生じても、再生層の再生光入射側表面における遷移金属の組成比が再生光入射側とは反対側の表面における遷移金属の組成比より高くなるように再生層が形成されているので、再生層の再生光入射側表面とその反対側の表面における磁化の大きさの差が小さくなる。それゆえ、再生時に記録層から転写された再生層の磁区が拡大するとき、再生層の磁区の拡大動作がスムーズに行なわれるので、再生信号のジッタが下がり、再生信号のＳ／Ｎが向上する。
【発明を実施するための最良の形態】
【００３６】
以下に、本発明の光磁気記録媒体及びその製造方法について実施例を用いて具体的に説明するが、本発明はこれに限定されない。
【実施例１】
【００３７】
実施例１では、再生光が基板を介さず直接膜面に照射するタイプ、すなわちファーストサーフェス型無磁界ＭＡＭＭＯＳの光磁気記録媒体を作製した。図１にこの例で作製した光磁気記録媒体の構造を示した。光磁気記録媒体は、図１に示すように、基板１上にヒートシンク層２、記録補助層３、記録層４、トリガ層５、再生層６、エンハンス層７及び保護層８が順次積層された構造を有する。ヒートシンク層２は情報の記録再生時に媒体の熱的感度を調整する層であり、記録補助層３は、より小さい変調磁界で記録層に記録磁区が形成されるように機能する磁性層である。記録層４は情報が磁化情報として記録される層であり、トリガ層５は記録層４と後述する再生層６との間の磁気的な交換結合力を制御する層であり、再生層６は記録層４から転写された磁区が拡大される層である。ただし、トリガ層５のキュリー温度より十分低い温度では、記録層４と再生層６はトリガ層５を介して磁気的に交換結合している。エンハンス層８は、層内で再生用光ビームを多重干渉させ、情報再生時に検出されるカー回転角を実効的に増加させるための層である。保護層８は、基板１上に順次積層された各層２〜７を保護するための層である。
【００３８】
以下に、この例で作製した光磁気記録媒体の作製方法を説明する。まず、基板１には、透明のポリカーボネート基板を用いた。基板１の表面には、トラッキング用の溝やクロック信号生成用のピットに対応する凹凸パターンを射出成形機（不図示）により成形した。
【００３９】
次に、光磁気記録媒体の各層２〜７はスパッタ装置（不図示）を用いて、基板１の凹凸パターンが形成されている側の表面上に順次形成した。まず、基板１上に、ヒートシンク層２としてＡｌＴｉＳｉ膜を４０ｎｍ形成した。成膜方法はＡｌＴｉの合金ターゲットとＳｉの単体ターゲットを同時スパッタして形成した。
【００４０】
次いで、ヒートシンク層２上に、記録補助層３としてＧｄＦｅＣｏ膜を１０ｎｍ形成した。成膜方法はＧｄ、Ｆｅ及びＣｏの単体ターゲットを同時スパッタして形成した。ＧｄＦｅＣｏ膜は面内磁化を有し、補償温度が室温以下、キュリー温度が２７０℃となるように補助記録層３の組成を調整した。
【００４１】
次いで、記録補助層３上に、記録層４としてＴｂＦｅＣｏ膜を６０ｎｍ形成した。成膜方法は、Ｔｂ、Ｆｅ及びＣｏの単体ターゲットを同時スパッタして形成した。ＴｂＦｅＣｏ膜は室温からキュリー温度まで遷移金属優勢の垂直磁化を有し、補償温度が約２５℃、キュリー温度が２５０℃となるように記録層４の組成を調整した。
【００４２】
次いで、記録層４上に、トリガ層５としてＴｂＦｅ膜を１０ｎｍ形成した。成膜方法は、Ｔｂ及びＦｅの単体ターゲットを同時スパッタして形成した。ＴｂＦｅ膜は室温からキュリー温度まで遷移金属優勢の磁化を有し、キュリー温度より十分低い温度では垂直磁化を示した。なお、この例では、トリガ層５の補償温度が室温以下となるようにトリガ層５の組成を調整した。
【００４３】
さらに、トリガ層５上に、再生層６としてＧｄＦｅＣｏ膜を３０ｎｍ形成した。成膜方法はＧｄ、Ｆｅ及びＣｏの単体ターゲットを同時スパッタして形成した。この際、Ｇｄ及びＦｅの各単体ターゲットに投入した電力は図２に示すようなタイムスケジュールで投入した。図２中の実線が希土類金属Ｇｄターゲットのスパッタ時間に対する投入電力の変化であり、破線が遷移金属Ｆｅターゲットのスパッタ時間に対する投入電力の変化である。図２に示すように、Ｇｄターゲットの投入電力はスパッタ時間とともに、指数関数的に１．１〜１．０ｋＷまで減少させた。一方、Ｆｅターゲットの投入電力はスパッタ時間に関係無く２．０ｋＷで一定とした。なお、この例では、Ｃｏターゲットの投入電力はスパッタ時間に関係無く約１００Ｗで一定とした（不図示）。
【００４４】
上記方法で再生層６を形成した結果、再生層のトリガ層５側表面における遷移金属の組成比に対する再生層中の遷移金属の組成比差の膜厚方向の分布は、図３の実線に示すような組成分布となった。この例で作製した光磁気記録媒体では、再生層中の遷移金属の組成比差は、図３に示すように、トリガ層５側表面（膜厚が約０〜５ｎｍの領域）からエンハンス層７側表面（膜厚が約２５〜３０ｎｍの領域）に向かって指数関数的に増加する。この例では、再生層６のトリガ層５側表面の遷移金属の組成比とエンハンス層７側表面の遷移金属の組成比との差を、図３に示すように、１．０ａｔ％とした。また、この例で形成した光磁気記録媒体の再生層６では、トリガ層５側表面の再生層のキュリー温度が約２６０℃、補償温度はキュリー温度以上であった。一方、エンハンス層７側表面の再生層のキュリー温度が約２８０℃、補償温度はキュリー温度以上であった。また、再生層６は室温からキュリー温度まで希土類金属優勢のフェリ磁性を示す垂直磁化膜であった。
【００４５】
次に、再生層６上に、エンハンス層７としてＳｉＮ膜を３５ｎｍ形成した。成膜方法はＡｒ＋Ｎ２雰囲気中でＳｉターゲットをスパッタして形成した。最後に、エンハンス層７上に、保護層８としてアクリル系の紫外線硬化型樹脂を塗布して、その後紫外線の照射により硬化させて形成した。保護層８の膜厚は１５μｍとした。以上の製造方法により、図１に示したファーストサーフェス型無磁界ＭＡＭＭＯＳの光磁気記録媒体を得た。
【００４６】
上記製造方法で作製された光磁気記録媒体では、再生層のトリガ層側表面における磁化の温度特性と、再生層のエンハンス層側表面における磁化の温度特性との関係は図４のようになった。図４中の曲線（１）が再生層のトリガ層側表面における磁化の温度特性であり、曲線（２）が再生層のエンハンス層側表面における磁化の温度特性である。再生層のエンハンス層側表面における遷移金属の組成比は、再生層のトリガ層側表面における遷移金属の組成比より高いため、図４に示すように、再生層のエンハンス層側表面のキュリー温度（曲線（２）が横軸と交わる点）は再生層のトリガ層側表面のキュリー温度（曲線（１）が横軸と交わる点）より高くなる。しかしながら、情報再生時には再生層のエンハンス層側表面が再生光入射側となるので、再生層のエンハンス層側表面の温度は再生層のトリガ層側表面の温度より高くなる。それゆえ、再生層のトリガ層側表面の温度に対して、再生層のエンハンス層側表面における磁化の温度特性（曲線（２））を図４中にプロットすると、曲線（３）に示すような磁化の温度特性が得られる。ここで、この例で作製した光磁気記録媒体では、再生層のトリガ層側表面が再生温度Ｔｒに加熱されているとき、再生層のトリガ層側表面（曲線（１））における磁化の大きさと再生層のエンハンス層側表面（曲線（３））における磁化の大きさがほぼ等しくなるように、再生層のトリガ層側表面及びエンハンス層側表面における遷移金属の組成比がそれぞれ調節されている。すなわち、この例で作製した無磁界ＭＡＭＭＯＳの光磁気記録媒体では、再生時に再生層のトリガ層側の表面における磁化の大きさと再生層のエンハンス層側の表面における磁化の大きさがほぼ同じ値になる。それゆえ、記録層から転写された再生層の磁区が再生時にスムーズに拡大するので、再生信号のジッタが少なくなる。
【００４７】
また、実施例１では、再生層６のトリガ層５側表面の遷移金属の組成比がエンハンス層７側表面の遷移金属の組成比より０．５〜５ａｔ％の範囲で高くなる種々の光磁気記録媒体を作製して、それらの電気信号特性を評価した。
【００４８】
この例で作製した種々の光磁気記録媒体の電気信号評価には、波長４０５ｎｍのレーザー光源と開口数０．９の対物レンズとを有する光ヘッドを備えた記録再生装置（不図示）を用いた。データ記録用磁場は、光磁気記録媒体に接近したコイルに電流を流すことにより発生させた。データ記録の際にはコイルに流れる電流を記録データに従って変調させて磁界を印加し、且つ、記録用の光パルスを照射してデータを光磁気記録媒体に記録した。ただし、記録データは０．１μｍの繰り返しマークとした。光磁気記録媒体の線速は６ｍ／ｓとし、電気信号特性が最も良くなるように記録パワー及び再生パワーを調整した。なお、ここでは電気信号特性の評価としてジッタ測定とエラーレート測定を行なった。ジッタ測定では、再生信号を最適な信号判定用のレベルに基づいて一定電圧値でスライスして、このスライス位置における再生信号のジッタを測定した。エラーレート測定は、適切なブースト値及びカットオフ値を有するイコライザーを用いて、再生信号のビットエラーレートが最も下がるような条件で測定した。
【００４９】
この例で作製した種々の光磁気記録媒体のジッタ測定の結果を表１に示した。ただし、表１中の遷移金属の組成比差Ｂ−Ａ（ａｔ％）は、再生層のトリガ層側表面（図３中の再生層の膜厚が約０〜５ｎｍの領域）における遷移金属の組成比Ａと、エンハンス層側表面（図３中の再生層の膜厚が約２５〜３０ｎｍの領域）における遷移金属の組成比Ｂとの差である。また、表１には、ジッタ測定可能であった組成比差Ｂ−Ａについてのみジッタ値を記入した。なお、再生層の組成を膜厚方向に変化させない場合のジッタ値は１５％であった。
【００５０】
【表１】
2004319071.tif 000003
【００５１】
表１から明らかなように、組成比差Ｂ−Ａが０．５〜４．５ａｔ％の間で、ジッタ値は１５％より小さくなりジッタ特性が改善されることが分かった。特に、組成比差Ｂ−Ａを１．５〜３．５ａｔ％にすると、ジッタ値が１４％より小さくなり、ジッタ特性がさらに改善されることが分かった。
【００５２】
次に、この例で作製した種々の光磁気記録媒体のエラーレート測定の結果を表２に示した。また、表２には、ビットエラーレートが測定可能であった組成比差Ｂ−Ａについてのみビットエラーレートを記入してある。なお、再生層の組成を膜厚方向に変化させない場合のビットエラーレートは５．０Ｅ−４であった。
【００５３】
【表２】
2004319071.tif 000004
【００５４】
表２から明らかなように、遷移金属の組成比差Ｂ−Ａが０．５〜４．５ａｔ％で、ビットエラーレートが５．０Ｅ−４より小さくなり、エラー値が改善された。特に、組成比差Ｂ−Ａが１．５〜３．５ａｔ％の場合には、ビットエラーレートは３．０Ｅ−４より小さくなり、エラー値が大きく改善されることが分かった。
【実施例２】
【００５５】
実施例２では、実施例１と同様に、ファーストサーフェス型無磁界ＭＡＭＭＯＳの光磁気記録媒体を作製した。図５に、この例で作製した光磁気記録媒体の構造を示した。この例で作製した光磁気記録媒体は、図５に示すように、基板１上にヒートシンク層２、記録補助層３、記録層４、トリガ層５、第１再生層６ａ、第２再生層６ｂ、エンハンス層７及び保護層８が順次積層された構造を有する。
【００５６】
実施例２の光磁気記録媒体では、再生層６を第１再生層６ａと第２再生層６ｂで形成した以外は、実施例１と同様に作製した。第１再生層６ａ及び第２再生層６ｂはスパッタ装置（不図示）により形成した。その方法は以下の通りである。まず、トリガ層５上に、第１再生層６ａとしてＧｄＦｅＣｏ膜を２５ｎｍ形成した。成膜方法はＧｄ、Ｆｅ及びＣｏの単体ターゲットを同時スパッタして形成した。この際、Ｇｄ、Ｆｅ及びＣｏの各ターゲットに投入した電力はそれぞれ１．１ｋＷ、２．０ｋＷ及び１００Ｗで一定とした。次いで、第１再生層６ａ上に第２再生層としてＧｄＦｅＣｏ膜を５ｎｍ形成した。成膜方法はＧｄ、Ｆｅ及びＣｏの単体ターゲットを同時スパッタして形成した。ただし、第２再生層６ｂを形成する際、Ｇｄ、Ｆｅ及びＣｏの各ターゲットに投入した電力はそれぞれ１．０ｋＷ、２．０ｋＷ及び１００Ｗで一定とした。すなわち、第２再生層６ｂをスパッタリングで形成する際に希土類金属Ｇｄのターゲットに投入する電力を、第１再生層６ａを形成する際に希土類金属Ｇｄのターゲットに投入した電力より小さくすることにより、第２再生層６ｂの遷移金属の組成比が第１再生層６ａの遷移金属の組成比より大きくなるように形成した。上記方法で形成された第１再生層６ａと第２再生層６ｂとの遷移金属の組成比の差は１．０ａｔ％であった。また、第１再生層６ａのキュリー温度は約２６０℃、補償温度はキュリー温度以上であり、室温からキュリー温度まで希土類金属優勢のフェリ磁性を示した。一方、第２再生層６ｂのキュリー温度は約３００℃、補償温度はキュリー温度以上であり、室温からキュリー温度まで希土類金属優勢のフェリ磁性を示した。
【００５７】
上記製造方法で作製された光磁気記録媒体の第１再生層６ａと第２再生層６ｂにおける磁化の温度特性の関係は、実施例１と同様に、図４のようになる。第１再生層６ａの磁化の温度特性は図４中の曲線（１）のような特性になり、第２再生層６ｂの磁化の温度特性は曲線（２）のようになる。そして、再生光照射時には再生光入射側となる第２再生層６ｂの温度が第１再生層６ａより高くなるので、実施例１と同様に、第１再生層６ａの温度に対する第２再生層６ｂの磁化の温度特性（曲線（２））を図４中にプロットすると、曲線（３）に示すような磁化の温度特性が得られる。ここで、この例で作製した光磁気記録媒体では、第１再生層６ａの温度が再生温度Ｔｒ近傍に加熱されているとき、第２再生層６ｂのエンハンス層７側表面（再生層６の再生光入射側表面）における磁化の大きさと、第１再生層６ａのトリガ層５側表面における磁化の大きさがほぼ等しくなるように、第１再生層６ａ及び第２再生層６ｂの遷移金属の組成比差が調整されている。すなわち、この例で作製した無磁界ＭＡＭＭＯＳの光磁気記録媒体では、第２再生層６ｂのエンハンス層７側表面（再生層６の再生光入射側表面）における磁化の大きさと第１再生層６ａのトリガ層５側表面における磁化の大きさがほぼ同じ値になる。これにより、記録層から転写された再生層の磁区は再生時にスムーズ拡大するので、再生信号のジッタが少なくなる。
【００５８】
実施例２では、第２再生層の遷移金属の組成比を第１再生層の遷移金属の組成比より０．５〜５ａｔ％の範囲で増加させ、且つ、第２再生層の膜厚を１〜１５ｎｍの範囲で変化させた種々の光磁気記録媒体を作製して電気信号特性を評価した。ただし、第１再生層の膜厚は２５ｎｍで一定とした。この例では、実施例１と同様に、電気信号特性としてジッタ測定とエラーレート測定を行なった。記録データは０．１μｍの繰り返しマークとした。
【００５９】
この例で作製した種々の光磁気記録媒体のジッタ測定の結果を表３に示した。ただし、表３中の遷移金属の組成比差Ｂ−Ａ（ａｔ％）は、第２再生層の遷移金属の組成比Ｂと第１再生層の遷移金属の組成比Ａとの差である。また、表３には、ジッタ測定可能であった組成比差Ｂ−Ａ及び第２再生層の膜厚についてのみジッタ値を記入した。なお、第１再生層と第２再生層の遷移金属の組成比が同じである場合のジッタ値は１５％であった。
【００６０】
【表３】
2004319071.tif 000005
【００６１】
表３から明らかなように、この例で作製した光記録媒体では、遷移金属の組成比差Ｂ−Ａが０．５〜４．５ａｔ％で且つ第２再生層の膜厚が１０ｎｍ以下の範囲である場合にジッタ値が１５％より小さくなり、ジッタ特性が改善されることが分かった。特に、組成比差Ｂ−Ａを１．５〜３．５ａｔ％で且つ第２再生層の膜厚を３〜５ｎｍの範囲にすると、ジッタ値が１４％より小さくなり、ジッタ特性がさらに改善されることが分かった。
【００６２】
次に、この例で作製した種々の光磁気記録媒体のエラーレート測定の結果を表４に示した。ただし、表４には、ビットエラーレート測定可能であった組成比差Ｂ−Ａ及び第２再生層の膜厚についてのみビットエラーレート値を記入した。なお、第１再生層と第２再生層の遷移金属の組成比が同じである場合のビットエラーレート値は５．０Ｅ−４であった。
【００６３】
【表４】
2004319071.tif 000006
【００６４】
表４から明らかなように、この例で作製した光記録媒体では、第２再生層と第１再生層との遷移金属の組成比差Ｂ−Ａが０．５〜４．５ａｔ％で且つ第２再生層の膜厚が１０ｎｍ以下の範囲である場合には、ビットエラーレート値が５．０Ｅ−４より小さくなり、エラーレート特性が改善されることが分かった。特に、遷移金属の組成比差Ｂ−Ａを１．５〜３．５ａｔ％で且つ第２再生層の膜厚を３〜５ｎｍの範囲にすると、ビットエラーレート値が４．０Ｅ−４以下となり、エラーレート特性がさらに改善されることが分かった。
【００６５】
上記実施例１及び２では、再生光が基板を介さず直接膜面に照射するファーストサーフェス型無磁界ＭＡＭＭＯＳの光磁気記録媒体を例に挙げて説明したが、本発明はこれに限定されない。再生光を基板を介して照射するタイプの無磁界ＭＡＭＭＯＳの光磁気記録媒体についても検討した結果、実施例１及び２と同様の効果が認められた。
【００６６】
上記実施例１では、再生層中の再生光入射側表面の遷移金属の組成比を再生光入射側とは反対側表面の遷移金属の組成比より大きくするために、また、実施例２では第２再生層の遷移金属の組成比を第１再生層の遷移金属の組成比より大きくするために、同時スパッタで再生層を形成する際、各単体ターゲットのうち希土類金属のターゲットの投入電力を低くして形成したが、本発明はこれに限定されない。スパッタ時にガス圧あるいはガス種を変えたても良い。また、再生層を形成する各構成元素材料の単体ターゲットを順番にスパッタして再生層を形成する方法を用いる場合には、各構成元素材料の積層周期を変化させることにより遷移金属の組成比を調節しても良い。
【産業上の利用可能性】
【００６７】
本発明の光磁気記録媒体及びその製造方法によれば、磁区拡大再生方式の光磁気記録媒体を構成する磁性層の最適化を図ることができるので、高記録密度で且つ再生特性の優れた磁区拡大再生方式の光磁気記録媒体を提供することができる。
【図面の簡単な説明】
【００６８】
【図１】実施例１で作製した光磁気記録媒体の概略断面図である。
【図２】再生層の膜厚に対する再生層形成時の各単体ターゲットに投入する電力のタイムスケジュールを示した図である。
【図３】再生層のトリガ層側表面における遷移金属の組成比に対する再生層中の遷移金属の組成比差の膜厚方向の分布を示した図である。
【図４】再生層の再生光入射側表面の磁化の温度特性と、再生光入射側とは反対側の表面の磁化の温度特性の関係を示した図である。
【図５】実施例２で作製した光磁気記録媒体の概略断面図である。
【図６】無磁界ＭＡＭＭＯＳの光磁気記録媒体の再生原理を説明する図であり、再生光が照射される前の再生層、トリガ層及び記録層の磁化の様子を示した図である。
【図７】無磁界ＭＡＭＭＯＳの光磁気記録媒体の再生原理を説明する図であり、再生光が照射されている様子を示した図である。
【図８】無磁界ＭＡＭＭＯＳの光磁気記録媒体の再生原理を説明する図であり、図８（ａ）及び（ｂ）は再生層の磁区が拡大していないときの静磁エネルギー反発力と交換エネルギー引力との関係を示した図である。
【図９】無磁界ＭＡＭＭＯＳの光磁気記録媒体の再生原理を説明する図であり、図９（ａ）及び（ｂ）は再生層の磁区が拡大する様子を示した図である。
【符号の説明】
【００６９】
１  基板
２  ヒートシンク層
３  記録補助層
４  記録層
５  トリガ層
６  再生層
６ａ  第１再生層
６ｂ  第２再生層
７  エンハンス層
８  保護層
【図１】
2004319071.tif 000007
【図２】
2004319071.tif 000008
【図３】
2004319071.tif 000009
【図４】
2004319071.tif 000010
【図５】
2004319071.tif 000011
【図６】
2004319071.tif 000012
【図７】
2004319071.tif 000013
【図８】
2004319071.tif 000014
【図９】
2004319071.tif 000015